(57)【要約】【課題】バイオインクについての探索が脚光を浴びている。【解決手段】  ヒト組織及び足場の３Ｄバイオプリンティングにおける使用のための、細胞を伴い又は伴わず、ハイドロゲル及び微生物産生、真菌産生、又は植物産生の多糖類などの生体材料（哺乳動物、植物ベース、合成由来、又は微生物由来）を含む、バイオインク組成物が記載される。バイオインク組成物は、優れたプリント適性及び改善された細胞機能、生存能力並びに生着性を有する。さらに、バイオインク組成物は、補助タンパク質、及び細胞外マトリックス成分、ラミニン、超親和性成長因子及びモルフォゲンを含む成長因子などの他の分子の添加により補完することができる。バイオインク組成物は、細胞適合性である３Ｄバイオプリンティングパラメーターに関する生理学的条件下で使用することができる。【選択図】  図１０Ａ
2021519060.tif 000002
【特許請求の範囲】
【請求項１】
ヒト又は動物組織の３Ｄバイオプリンティング及び培養における使用のためのバイオインク組成物であって、
（ｉ）１つ以上の微生物、真菌、若しくは植物ベースの、又はそれにより産生されたバイオガム、及び
（ｉｉ）哺乳動物、植物、微生物、又は合成的に誘導されたハイドロゲルに由来する、１つ以上の生体材料
を含む、バイオインク組成物。
【請求項２】
生細胞をさらに含む、請求項１に記載の組成物。
【請求項３】
１つ以上の前記バイオガムと１つ以上の前記生体材料との比率が、５：９５から９５：５の範囲である、請求項１又は２に記載の組成物。
【請求項４】
１つ以上の前記生体材料が、前記組成物のレオロジー特性に架橋及び／又は寄与することができる、少なくとも１つの親水コロイド又は増粘及びゲル化剤を含む、請求項１又は２に記載の組成物。
【請求項５】
１つ以上の前記バイオガムが、微生物ガム又は植物性ガムを含む、請求項１又は２に記載の組成物。
【請求項６】
前記組成物が、バイオインクのレオロジー特性に架橋及び／又は寄与することができる、１つ以上の追加のバイオポリマーを含む、請求項１又は２に記載の組成物。
【請求項７】
前記１つ以上の追加のバイオポリマーが、１つ以上のアルギン酸塩、ヒアルロン酸及びその誘導体、アガロース及びその誘導体、キトサン、フィブリン、ジェランガム、シルク及びその誘導体、ナノフィブリル化セルロース、ミクロフィブリル化セルロース、結晶ナノセルロース、細菌ナノセルロース、カラギーナン、エラスチン、コラーゲン及びその誘導体、ゼラチン及びその誘導体、又はそれらの任意の組み合わせを含む、請求項６に記載の組成物。
【請求項８】
前記細胞が、１０万／ｍｌから１億５，０００万／ｍｌの範囲の濃度を有する、請求項２に記載の組成物。
【請求項９】
前記細胞が、ヒト又はブタ細胞である、請求項２に記載の組成物。
【請求項１０】
前記組成物が、生理学的条件でヒト又は動物組織の３Ｄバイオプリンティング及び／又は培養において使用することができる、請求項１又は２に記載の組成物。
【請求項１１】
前記生理学的条件が、
ａ．５から８の範囲の組成物のｐＨ値；及び／又は
ｂ．２７５から３００ｍＯｓｍ／ｋｇの範囲の組成物の浸透圧、
を含む、請求項１０に記載の組成物。
【請求項１２】
１つ以上の微生物、真菌、若しくは植物ベースの、又はそれにより産生された、バイオガム、及び哺乳動物、植物、微生物、又は合成的に誘導されたハイドロゲルに由来する、１つ以上の生体材料を含む組成物を、前記１つ以上のバイオガム及び前記１つ以上の生体材料を、ヒト又は哺乳動物細胞と組み合わせる態様で、バイオプリンティングすることを含む、ヒト又は哺乳動物組織の３Ｄバイオプリンティング方法。
【請求項１３】
１つ以上の微生物、真菌、若しくは植物ベースの、又はそれにより産生された、バイオガム、及び哺乳動物、植物、微生物、又は合成的に誘導されたハイドロゲルに由来する、１つ以上の生体材料を含む組成物を、少なくとも１つの足場を形成する方法で、バイオプリンティングすることを含む、少なくとも１つの足場の３Ｄバイオプリンティング方法。
【請求項１４】
ａ．前記３Ｄバイオプリンティング中の温度が４℃から４０℃の範囲である；及び／又は
ｂ．前記３Ｄバイオプリンティング中のプリント圧力が１から２００ｋＰａの範囲である、
請求項１２又は１３に記載の方法。
【請求項１５】
１つ以上の微生物、真菌、若しくは植物ベースの、又はそれにより産生された、バイオガム、及び哺乳動物、植物、微生物、又は合成的に誘導されたハイドロゲルに由来する、１つ以上の生体材料を含む組成物を含むか、又は前記組成物をバイオプリンティングすることによって調製される、バイオプリントされた組織又は器官であって、１つ以上の前記微生物、真菌、若しくは植物ベースの、又はそれにより産生されたバイオガム、及び１つ以上の前記生体材料を、ヒト又は哺乳動物細胞と組み合わせる態様でバイオプリントされる、バイオプリントされた組織又は器官。
【請求項１６】
肝臓疾患、代謝性疾患、糖尿病、心臓病、腎臓疾患、肺疾患、皮膚欠損、筋肉欠損、骨欠損、骨及び軟部組織肉腫、肺疾患、血管修復、腸疾患、瘻孔、軟骨欠損、網膜欠損、膀胱疾患、前立腺疾患、組織線維症、又は癌の治療用途における使用のための、請求項１５に記載のバイオプリントされた組織又は器官。
【請求項１７】
請求項１５又は１６に記載のバイオプリントされた組織又は器官を使用することを含む、肝臓疾患、代謝性疾患、糖尿病、心臓病、腎臓疾患、肺疾患、皮膚欠損、筋肉欠損、骨欠損、骨及び軟部組織肉腫、肺疾患、血管修復、腸疾患、瘻孔、軟骨欠損、網膜欠損、膀胱疾患、前立腺疾患、組織線維症、又は癌の処置方法。
【請求項１８】
生理学的又は病理学的条件下で前記バイオプリントされた組織又は器官を培養することを含む、請求項１５又は１６に記載のバイオプリントされた組織又は器官を培養する方法。
【請求項１９】
少なくとも２つのタイプの細胞が、１：１、１：５、１：１０、１：２５、１：５０、１：１００、１：１５０、及びその間の任意の範囲から選択される異なる比率で共培養されるか、又は、培養中の細胞タイプが２つを超える場合、前記比率が、１：１：１、１：１：５、１：１：１０、１：１：５０、１：１：１００、及びその間の任意の範囲から選択される、請求項１８に記載の方法。
【請求項２０】
前記バイオプリントされた組織又は器官は、インビトロ培養、疾患モデリング、薬物スクリーニング、バイオマーカー発見、薬物開発のための組織モデル、物質試験及び生物活性化合物効力試験を含む１つ以上の適用が可能である、請求項１８に記載の方法。
【請求項２１】
請求項１８に記載の培養方法により調製されたインビトロ培養物。
【請求項２２】
組織の発達、疾患の進行、薬物スクリーニング及び開発、並びにバイオマーカーのための、請求項２１に記載のインビトロ培養物の使用。
【請求項２３】
請求項１２又は１３に記載の３Ｄバイオプリンティング方法によって調製された、バイオプリントされた組織又は足場。
【請求項２４】
成長因子をさらに含む、請求項２３に記載のバイオプリントされた組織又は足場。
【請求項２５】
請求項２３に記載のバイオプリントされた組織又は足場を病変組織又は器官に移植することを含む、組織修復を促進する方法。
【請求項２６】
請求項２３に記載のバイオプリントされた組織又は足場を病変組織又は器官に移植することを含む、移植方法。
【請求項２７】
請求項２３に記載のバイオプリントされた組織又は足場を創傷部に組織パッチとして移植することを含む、組織又は器官を修復する方法。
【請求項２８】
請求項２３に記載のバイオプリントされた組織又は足場を、組織又は器官に注入、移植、カプセル化又は体外適用することを含む、前記組織又は器官の疾患を処置する方法。
【請求項２９】
ａ．請求項２３に記載のバイオプリントされた組織又は足場のサンプルを個体から提供するステップ；及び
ｂ．前記サンプル中の１つ以上の足場又は組織のタンパク質の存在及び量を決定するステップ
を含み、
前記サンプル中の前記１つ以上の足場又は組織のタンパク質の存在及び量が、前記個体の前記組織又は器官における疾患の存在を示し、且つ処置への応答を反映し得る、ヒト個体の疾患を診断するための方法。
【請求項３０】
ａ．請求項２３に記載のバイオプリントされた組織又は足場を提供するステップ；及び
ｂ．前記バイオプリントされた組織又は足場に対する、化合物、薬物、生物学的因子、機器又は治療的介入の効果を決定するステップ
を含む、疾患モデリングのための方法。
【請求項３１】
ａ．病変組織又は器官への移植；
ｂ．前記バイオプリントされた組織又は足場が、皮下又は網内に、又は組織パッチとして直接的に前記病変組織又は器官に異所的に移植される、ヒト又は動物の体への移植；
ｃ．前記バイオプリントされた組織又は足場が、創傷治癒を改善するために組織パッチとして移植される、組織又は器官の修復；及び／又は
ｄ．前記バイオプリントされた組織又は脱細胞化されたバイオプリントされた組織が、注射、移植、カプセル化、又は体外適用などにより、組織又は器官に適用される、前記組織又は器官の疾患の処置、
における使用のための、請求項２３に記載のバイオプリントされた組織又は足場。
【請求項３２】
前記少なくとも１つの親水コロイド又は増粘及びゲル化剤が、Ｉ型コラーゲン、コラーゲン及びその誘導体、ゼラチンメタクリロイル、ゼラチン及びその誘導体、フィブリノーゲン、トロンビン、エラスチン、アルギン酸、アガロース及びその誘導体、ヒアルロン酸などのグリコサミノグリカン及びその誘導体、キトサン、低及び高メトキシペクチン、ジェランガム、デュータンガム、グルコマンナンガム、カラギーナン、ナノフィブリル化セルロース、ミクロフィブリル化セルロース、結晶性ナノセルロース、カルボキシメチルセルロース、メチル及びヒドロキシプロピルメチルセルロース、バクテリアナノセルロース、及びこれらの任意の組み合わせを含む、請求項４に記載の組成物。
【請求項３３】
前記微生物ガムが、０．５から１０％（ｗ／ｖ）、又は２０％ｗ／ｖまでの範囲（５から１５％ｗ／ｖ、又は約１０％ｗ／ｖなど）の濃度を有する、請求項５に記載の組成物。
【請求項３４】
前記植物性ガムが、０．５から５０％（ｗ／ｖ）（０．６から１．２％ｗ／ｖ、又は約０．９％ｗ／ｖなど（１％ｗ／ｖ以下など））の範囲の濃度を有する、請求項５に記載の組成物。
【請求項３５】
前記移植が、異所的に、皮下、網内、又は組織パッチとして直接的（前記病変組織又は器官内など）に配置される、請求項２６に記載の方法。
【請求項３６】
１つ以上の前記バイオガムが、キサンタンガム、ジェランガム、デュータンガム、ウェランガム、又はプルランガム、又はそれらの組み合わせを含む微生物ガムである、請求項１に記載の組成物。
【請求項３７】
１つ以上の前記バイオガムが、アカシアガム、タラガム、グルコマンナン、ペクチン、ローカストビーンガム、グアーガム、カラギーナン、或いはトラガカント、又はそれらの組み合わせを含む植物性ガムである、請求項１に記載の組成物。
【請求項３８】
請求項１に記載の組成物と、カートリッジ、バイアル、又はシリンジとを含む、キット。
【請求項３９】
前記組成物が、前記カートリッジ、バイアル、又はシリンジに含有される、請求項３８に記載のキット。
【請求項４０】
前記組成物が乾燥形態である、請求項３９に記載のキット。
【請求項４１】
緩衝液又は溶媒をさらに含む、請求項３８に記載のキット。
【請求項４２】
前記緩衝液又は溶媒が、前記カートリッジ、バイアル、又はシリンジに含有される、請求項４１に記載のキット。
【発明の詳細な説明】
【技術分野】
【０００１】
関連出願の相互参照
[0001]  本出願は、２０１８年１０月２５日に出願された米国仮特許出願第６２／７５０，３９０号及び６２／７５０，４１７号の開示に依拠し、優先権及び出願日の利益を主張するものであり、それぞれはその全体が参照により本明細書に組み込まれる。
【０００２】
発明の背景
発明の分野
[0002]  本発明は、３Ｄバイオプリンティング及び機能的組織工学の新たな分野に関する。より具体的には、本発明の実施形態は、インビトロ培養、移植、組織の発達、並びに薬物スクリーニング及び開発におけるその後の使用のための哺乳動物及びヒト組織構築物のバイオプリンティングで使用可能なバイオインクを構成するために、生体適合性生体材料と組み合わせてバイオガム及び／又は植物性ガムを含む、組成物に関する。
【背景技術】
【０００３】
関連技術の説明
[0003]  ３次元（３Ｄ）プリンティングプロセスでは、コンピューター支援設計であるＣＡＤファイルを使用して、プリンター装置によって層ごとにオブジェクトが製作される。３Ｄプリンティングは、患者固有の足場を製作するために、多くの科学者たちによって、組織工学で既に成功裏に使用されている。熱可塑性ポリマーで作製された足場は、３Ｄプリンターを使用して押出成形されている。熱可塑性材料を使用した３Ｄプリンティングの欠点は、多孔性構造への細胞遊走が制限されているため、細胞播種が困難なことである。３Ｄバイオプリンティングは、室温又は体温の液体を使用して動作するため、生細胞を処理できる可能性がある。３Ｄバイオプリンティングの導入は、組織工学及び再生医療の分野に革命をもたらすと期待されており、これにより、好ましくは患者自身の細胞を使用して、生体組織及び器官の再構築が可能となり得る。３Ｄバイオプリンターは、液体を分注しながら１０μｍの解像度でＣ、Ｕ、Ｚ方向に移動できるロボットアームである。３Ｄバイオプリンターは、複数の細胞タイプを配置できるため、複雑な器官の構造を再構築できる。３Ｄ組織の階層アセンブリの必要性は、新技術が高度な組織の製作に不可欠であることを考えると、ますます重要になっている。３Ｄ細胞プリンティングは、天然組織の微小環境を再現する強力な技術として登場し、事前定義された位置に複数の細胞を正確に沈着させることができる。これらの技術の進歩と並行して、細胞活動を支持する適切な微小環境を提供することのできる適切なバイオインクについての探索が脚光を浴びている。バイオインクは、多くの場合、細胞生存能力及び生物学的活性を維持しながら、プリント適性を付与するために増粘剤と混合された低粘度又は温度感受性生体材料を含む。
【発明の概要】
【課題を解決するための手段】
【０００４】
発明の概要
[0004]  実施形態によれば、微生物由来のガム（例えば、キサンタンガム）又は植物由来（例えば、植物性）などのバイオガムは、様々な生体材料と組み合わせて増粘剤として利用され、プリンティングノズル及びパラメーターの範囲に互換性のあるプリント可能なバイオインクを製作する。本発明の実施形態は、ヒト組織及び足場の３Ｄバイオプリンティングにおける使用のための、細胞を伴い又は伴わない、１つの生体材料ベースのハイドロゲル（哺乳動物、植物ベース、又は微生物由来）又は合成ハイドロゲル、及び増粘剤（例えば、キサンタンガム、ジェランガム、デュータンガム、ウェランガム、プルランガム、アカシアガム、タラガム、グルコマンナン、ペクチン、ローカストビーンガム、グアーガム、カラギーナン及びトラガカント）として作用する、１つの微生物、真菌、若しくは植物ベースの、又はそれにより産生された、生体適合性多糖類、の２つのポリマーの組み合わせが、優れたプリント適正並びに改善された細胞機能、生存能力及び生着をもたらすという発見に依存する。
【０００５】
[0005]  実施形態は、哺乳動物、植物、微生物に由来する、又は合成のハイドロゲルとともに、細胞を伴い又は伴わず、生体適合性微生物（キサンタンガム、ジェランガム、カードランガム、ウェランガム、プルランガムなど）、真菌、又は植物産生（アカシアガム、タラガム、グルコマンナン、ペクチン、ローカストビーンガム、グアーガム、カラギーナン、トラガカントなど）多糖類を含む、生理学的条件下でのヒト組織類似体及び足場のバイオプリンティングのためのバイオインク組成物に関する。さらに、バイオインク組成物の実施形態は、補助タンパク質及び超親和性成長因子及びモルフォゲンを含む細胞外マトリックス成分、ラミニン、成長因子などの他の分子の添加を通じて補完することができる。バイオインク組成物は、細胞適合性である３Ｄバイオプリンティングパラメーター（例えば、温度、プリント圧力、ノズルサイズ、バイオインクゲル化プロセス）に関連する生理学的条件下で使用することができる。１つの実施例によれば、微生物、真菌、又は植物性バイオガム多糖類と、哺乳動物、植物、微生物又は合成的に誘導されたハイドロゲルとの組み合わせは、これらのバイオガムを含有しないバイオインクでプリントされた組織と比較して、プリント適性、細胞機能、及び生存能力の改善を示した。したがって、実施形態は、製品（例えば、ヒト組織特異的バイオインク）及び方法（例えば、生理学的プリンティング条件）、並びに複数の適用を含む。
【０００６】
[0006]  第１の態様では、以下を含む、３Ｄバイオプリンティングにおける使用のためのバイオインク組成物が提供される。
【０００７】
[0007]  （ｉ）１つ以上の微生物、真菌、若しくは植物ベースの、又はそれにより産生された増粘剤成分（バイオガム及び／又は植物性ガム）、
【０００８】
[0008]  （ｉｉ）１つ以上の哺乳動物、植物、微生物、又は合成的に誘導された生体材料成分、及び
【０００９】
[0009]  （ｉｉｉ）任意選択により、１つ以上の補助成分。
【００１０】
[0010]  バイオインク組成物は、任意選択により、細胞を含む。
【００１１】
[0011]  いくつかの実施形態では、組成物は、ヒト細胞などの細胞を含む。
【００１２】
[0012]  いくつかの実施形態では、バイオガムは、キサントモナス（Xanthomonas）属のグラム陰性菌から産生されるキサンタンガムであり、以下のうちの１つ以上を含む。
【００１３】
[0013]  （ｉ）Ｘ．カンペストリス（X. campestris）
【００１４】
[0014]  （ｉｉ）Ｘ．フラガリア１８２２（X. fragaria 1822）
【００１５】
[0015]  （ｉｉｉ）Ｘ．アルボリコーラ（X. arboricola）
【００１６】
[0016]  （ｉｖ）Ｘ．アキソノポディス（X. axonopodis）
【００１７】
[0017]  （ｖ）Ｘ．シトリ（X. citri）
【００１８】
[0018]  （ｉｉ）Ｘ．フラガリア（X. fragaria）
【００１９】
[0019]  （ｖｉｉ）X. gummisudans 2182
【００２０】
[0020]  （ｖｉｉｉ）Ｘ．ジュグランディス４１１（X. juglandis 411）
【００２１】
[0021]  （ｉｘ）Ｘ．ファセオリ１１２８（X. phaseoli 1128）
【００２２】
[0022]  （ｘ）X. vasculorium 702
【００２３】
[0023]  いくつかの実施形態では、バイオガムは、スフィンゴモナス（Sphingomonas）属のグラム陰性菌スフィンゴモナス・エルドダ（Sphingomonas Eldoda）から産生されるジェランガムである。
【００２４】
[0024]  いくつかの実施形態では、バイオガムは、アルカリゲネス（Alcaligenes）属のアルカリゲネス・フェーカリス（Alcaligenes faecalis）のグラム陰性菌から産生されるカードランガムである。
【００２５】
[0025]  いくつかの実施形態では、バイオガムは、アルカリゲネス（Alcaligenes）属のグラム陰性菌から産生されるウェランガムである。
【００２６】
[0026]  いくつかの実施形態では、バイオガムは、真菌のアウレオバシジウム・プルランス（Aureobasidium pullulans）から産生されたプルランガムである。
【００２７】
[0027]  いくつかの実施形態では、バイオガムは、以下のうちの１つ以上を含む、植物種から産生されるアカシアガムなどの植物性ガムである。
【００２８】
[0028]  アカシア  ニロチカ（Acacia nilotica）
【００２９】
[0029]  アカシア  セネガル（Acacia Senegal）
【００３０】
[0030]  バケリア（アカシア）・セヤル（Vachellia (Acacia) seyal）
【００３１】
[0031]  コンブレツム、アルビジア（Combretum, Albizia）
【００３２】
[0032]  いくつかの実施形態では、バイオガムは、Ｔ．スピノス（T. spinos）から産生されるタラガムである。
【００３３】
[0033]  実施形態では、バイオガムは、アモルフォファルス・コンニャク（Amorphophallus konjac）から産生されたグルコマンノン（glucomannon）である。
【００３４】
[0034]  実施形態では、バイオガムは、レモン、オレンジ、リンゴの皮からのペクチンである。
【００３５】
[0035]  実施形態では、バイオガムは、セラトニア・シリカ（Ceratonia siliqua）から産生されたローカストビーンガムである。
【００３６】
[0036]  実施形態では、バイオガムは、シャモプシス・テトラゴノロバ（Cyamopsis tetragonolob）から産生されるグアーガムである。
【００３７】
[0037]  いくつかの実施形態では、バイオガムは、コンドラスクリプス（アイリッシュ・モス）（Chondrus crispus （Irish moss））から産生されるカラギーナンである。
【００３８】
[0038]  いくつかの実施形態では、バイオガムは、アストラガルス（Astragalus）属のマメ科植物から産生されるトラガカントであり、以下のうちの１つ以上を含む。
【００３９】
[0039]  Ａ．アドセンデンス（A.adscendens）
【００４０】
[0040]  Ａ．グミファー（A.gummifer）
【００４１】
[0041]  Ａ．ブラキカリックス（A.brachycalyx）
【００４２】
[0042]  いくつかの実施形態では、キサンタンガム又は他の微生物バイオガム、例えばジェランガム、デュータンガム、ウェランガム、又はプルランガム対生体材料の重量比（ｗ：ｗ）は、５：９５から９５：５ｗ：ｗ、又は８０：２０から２０：８０ｗ：ｗの区間（１０：９０、２０：８０、３０：７０、４０：６０、５０：５０、６０：４０、７０：３０、８０：２０、９０：１０ｗ：ｗなど）にあるか、又はこれらの値を包含する、若しくは含む、任意の範囲内である。
【００４３】
[0043]  いくつかの実施形態では、キサンタンガム又は他の微生物バイオガム、例えばジェランガム、デュータンガム、ウェランガム、又はプルランガム増粘剤成分は、０．５から２０重量体積％（ｗ／ｖ）の区間の濃度を有し、０．６、０．７、０．８、０．９、１．０、１．５、２．０、２．５、３．０、３．５、４．０、４．５、５．０、５．５、６．０、６．５、７．０、７．５、８．０、８．５、９．０、９．５、１０、１０．５、１１、１１．５、１２、１２．５、１３、１３．５、１４、１４．５、１５、１５．５、１６、１６．５、１７、１７．５、１８、１８．５、１９、１９．５、又は２０重量体積％（ｗ／ｖ）、又は０．５から２％ｗ／ｖ、２から５％ｗ／ｖ、５から８％ｗ／ｖ、８から１０％ｗ／ｖ、３から７．５％ｗ／ｖ、１から６％ｗ／ｖ、４から８％ｗ／ｖ、５から１５％ｗ／ｖ、８から２０％ｗ／ｖ、２から１８％ｗ／ｖなどのこれらの値を包含する、又は含む、任意の範囲の濃度を含む。この濃度レベルは、初期濃度及び最終濃度として、及び組成物の他の成分で希釈した後の両方に関する。
【００４４】
[0044]  いくつかの実施形態では、植物性ガム対生体材料の重量比（ｗ：ｗ）は、５：９５から９５：５ｗ：ｗ、又は、例えば１０：９０、２０：８０、３０：７０、４０：６０、５０：５０、６０：４０、７０：３０、８０：２０、９０：１０ｗ：ｗなどの８０：２０から２０：８０ｗ：ｗ、若しくはこれらの値を包含する／含む任意の区間内である。
【００４５】
[0045]  いくつかの実施形態では、植物性ガム増粘剤成分は、０．５から５０重量体積％（ｗ／ｖ）の区間内の濃度を有し、０．６、０．７、０．８、０．９、１．０、１．５、２．０、２．５、３．０、３．５、４．０、４．５、５．０、５．５、６．０、６．５、７．０、７．５、８．０、８．５、９．０、９．５、１０、１２、１４、１６、１８、２０、２５、３０、３５、４０．４５重量体積％（ｗ／ｖ）、又は０．５から２％ｗ／ｖ、０．４から１．２％ｗ／ｖ、０．６から１．５％ｗ／ｖ、２から５％ｗ／ｖ、５から８％ｗ／ｖ、８から１０％ｗ／ｖ、３から７．５％ｗ／ｖ、１から６％ｗ／ｖ、４から８％ｗ／ｖ、５から５０％ｗ／ｖ、１０から５０％ｗ／ｖ、１０から４０％ｗ／ｖ、０．５から２５％ｗ／ｖ、２０から５０％ｗ／ｖ、５から４５％ｗ／ｖ、１から１０％ｗ／ｖ、５から３５％ｗ／ｖなどのこれらの値を包含する、又は含む任意の範囲の濃度を含む。この濃度レベルは、初期濃度及び最終濃度として、及び組成物の他の成分で希釈した後の両方に関する。
【００４６】
[0046]  いくつかの実施形態では、哺乳動物、植物、微生物又は合成的に誘導された生体材料は、架橋目的及び／又は親水コロイド又は増粘及びゲル化剤などのバイオインクのレオロジー特性に寄与するために、以下の成分：Ｉ型コラーゲン、コラーゲン及びその誘導体、ゼラチンメタクリロイル、ゼラチン及びその誘導体、フィブリノーゲン、トロンビン、エラスチン、アルギン酸（アルギン酸ナトリウムなど）、アガロース及びその誘導体、ヒアルロン酸などのグリコサミノグリカン及びその誘導体、キトサン、低及び高メトキシペクチン、ジェランガム、デュータンガム、グルコマンナンガム、及び／又はカラギーナンなどのバイオガム、ナノフィブリル化セルロース、ミクロフィブリル化セルロース、結晶性ナノセルロース、カルボキシメチルセルロース、メチル及びヒドロキシプロピルメチルセルロース、バクテリアナノセルロース、の少なくとも１つ、及び／又はこれらの成分の任意の組み合わせから選択される。
【００４７】
[0047]  いくつかの実施形態では、哺乳動物、植物、微生物、又は合成的に誘導された生体材料の濃度は、０．５から５０％（ｗ／ｖ）の区間（０．６、０．７、０．８、０．９、１．０、１．５、２．０、２．５、３．０、３．５、４．０、４．５、５．０、５．５、６．０、６．５、７．０、７．５、８．０、８．５、９．０、９．５、１０、１２、１４、１６、１８、２０、２５、３０、３５、４０、４５％（ｗ／ｖ）など、又はこれらの値を包含する、又は含む、任意の範囲（０．５から１０％（ｗ／ｖ）など））にあり、細胞の濃度は、１０万／ｍｌから１億５千万／ｍｌの区間にある。
【００４８】
[0048]  いくつかの実施形態では、哺乳動物、植物、微生物、又は合成的に誘導された生体材料は、以下の１つ以上を含む。
【００４９】
[0049]  ａ．アルギン酸、及びアルギン酸ナトリウムなどのその誘導体
【００５０】
[0050]  ｂ．アガロース及びその誘導体
【００５１】
[0051]  ｃ．ゼラチン及びその誘導体
【００５２】
[0052]  ｄ．コラーゲン及びその誘導体
【００５３】
[0053]  ｅ．フィブリン及びその誘導体
【００５４】
[0054]  ｆ．ヒアルロン酸
【００５５】
[0055]  ｇ．基底膜マトリックス
【００５６】
[0056]  ｈ．ラミニン
【００５７】
[0057]  ｉ．フィブロネクチン及びその誘導体
【００５８】
[0058]  ｊ．ヘパラン硫酸プロテオグリカン
【００５９】
[0059]  ｋ．セルロース及びその誘導体
【００６０】
[0060]  ｌ．ペクチン及びその誘導体
【００６１】
[0061]  ｍ．キトサン及びその誘導体
【００６２】
[0062]  ｎ．シルク、及びシルクフィブロインなどのその誘導体
【００６３】
[0063]  ｏ．ポリエチレングリコール及びその誘導体
【００６４】
[0064]  ｐ．ポリ（ビニルアルコール）ベースのハイドロゲル
【００６５】
[0065]  ｑ．ポリ（Ｎ−イソプロピルアクリルアミド）（ＰＮＩＰＡＭ）
【００６６】
[0066]  ｒ．ポリ（メタクリル酸２−ヒドロキシプロピル（ＰＨＰＭＡ）
【００６７】
[0067]  ｓ．ポリ（メタクリル酸２−ヒドロキシエチル）（ＰＨＥＭＡ）
【００６８】
[0068]  いくつかの実施形態では、組成物は、生理学的条件下で提供される。
【００６９】
[0069]  いくつかの実施形態では、組成物は、以下の条件の少なくとも１つが満たされるように提供される。
【００７０】
[0070]  ａ．５〜８の区間（５〜７、又は６〜８、又は７〜８、又は約７を含む）にある組成物のｐＨ値；
【００７１】
[0071]  ｂ．組成物の浸透圧は、２７５から３００ｍＯｓｍ／ｋｇの区間（２７５〜２９５、２８０〜２９５、２８０〜３００、２８５〜３００ｍＯｓｍ／ｋｇを含む（約２９５ｍＯｓｍ／ｋｇなど））にある；
【００７２】
[0072]  いくつかの実施形態では、生体材料などの補助成分は、０．５％から５０％ｗ／ｖの範囲の濃度であってもよく、以下のうちの１つ以上を含んでもよい。
【００７３】
[0073]  ａ．フィブロネクチン及びその誘導体
【００７４】
[0074]  ｂ．コラーゲン及びその誘導体
【００７５】
[0075]  ｃ．細胞外マトリックス
【００７６】
[0076]  ｄ．基底膜マトリックス
【００７７】
[0077]  ｅ．フィブリン及びその誘導体
【００７８】
[0078]  ｆ．エラスチン及びその誘導体
【００７９】
[0079]  ｇ．グリコサミノグリカン、及びヒアルロン酸、コンドロイチン硫酸、デルマチン硫酸、ヘパリン硫酸、ケラチン硫酸を含むその誘導体
【００８０】
[0080]  ｈ．ラミニン及びその誘導体
【００８１】
[0081]  ｉ．小分子
【００８２】
[0082]  ｊ．ペプチド（接着、分化、形態形成）
【００８３】
[0083]  ｋ．リゾチーム
【００８４】
[0084]  ｌ．（ａ）増殖性、（ｂ）分化（例えば、軟骨形成、線維形成、筋原性、心筋形成、神経形成、肝性、膵臓、腎臓、腸、皮膚、骨形成、発癌性）、及び／又は（ｃ）幹細胞性維持（例えば、軟骨形成性、線維形成性、筋原性、心筋形成性、神経形成性、肝性、膵性、腎性、腸性、皮膚性、骨形成性、発癌性）を含む、成長因子及びモルフォゲン
【００８５】
[0085]  ｍ．蛍光標識されたタンパク質及び生体分子
【００８６】
[0086]  第２の態様では、本発明は、本発明の組成物をバイオプリンティングすることを含む、ヒト組織の３Ｄバイオプリンティングのための方法であって、それにより、バイオガム（例えば、微生物ガム、植物性ガム）、及び哺乳動物、植物、微生物又は合成源由来の生体材料を、ヒト細胞又は哺乳動物細胞と組み合わせる方法に関する。
【００８７】
[0087]  第３の態様では、本発明は、本発明の組成物をバイオプリンティングすることを含む少なくとも１つの足場の３Ｄバイオプリンティングのための方法であって、それにより、バイオガム（例えば、微生物ガム、植物性ガム）ベースの増粘剤及び哺乳動物、植物、微生物又は合成由来の生体材料と組み合わせる方法に関する。
【００８８】
[0088]  いくつかの実施形態では、本発明のバイオプリンティングのための方法は、生理学的条件下で実施される。
【００８９】
[0089]  本発明のバイオプリンティングのための方法に関するいくつかの実施形態では、３Ｄバイオプリンティング中に以下の条件の少なくとも１つが満たされる。
【００９０】
[0090]  ａ．３Ｄバイオプリンティング中の温度は、４℃から４０℃の区間（１０℃から４０℃、２０℃から４０℃、及び３０℃から４０℃を含む（３７℃など））にある；又は、
【００９１】
[0091]  ｂ．３Ｄバイオプリンティング中のプリント圧力は、１〜２００ｋＰａの区間（５０ｋＰａ以下など（５〜４５ｋＰａ、１０〜３５ｋＰａ、及び５〜４０ｋＰａを含む））、又は細胞を用いたバイオプリンティングの場合は、５〜２５ｋＰａの区間にある。
【００９２】
[0092]  さらなる態様では、本発明は、本発明にしたがって、ヒト細胞を用いた３Ｄバイオプリンティングのための方法によって調製されたバイオプリントされた組織又は器官に関する。
【００９３】
[0093]  さらに別の態様では、本発明は、肝臓疾患、代謝性疾患、糖尿病、心臓疾患、腎臓疾患、皮膚欠損、骨欠損、骨及び軟部組織肉腫、肺疾患、血管修復、腸疾患、網膜欠損、膀胱疾患、前立腺疾患、組織線維症（例えば、肝臓、腎臓、腸、肺、皮膚）、肝細胞癌などの任意の組織の癌、肝臓、結腸又は膵臓などの任意の組織の転移、結腸癌、肺癌、肝臓癌、膵臓癌、及び任意の他の組織の癌の処置を含む治療用途における使用のための、本発明にしたがってバイオプリントされた組織又は器官に関する。
【００９４】
[0094]  別の態様では、本発明は、本発明にしたがってバイオプリントされた組織又は器官を使用することを含む、肝臓疾患、代謝性疾患、糖尿病、心臓疾患、腎臓疾患、皮膚欠損、骨欠損、骨及び軟部組織肉腫、肺疾患、血管修復、腸疾患、網膜欠損、膀胱疾患、前立腺疾患、組織線維症（例えば、肝臓、腎臓、腸、肺、皮膚）、肝細胞癌などの任意の組織の癌、肝臓、結腸又は膵臓などの任意の組織の転移、結腸癌、肺癌、肝臓癌、膵臓癌、及び任意の他の組織の癌を処置するための方法に関する。
【００９５】
[0095]  さらに別の態様では、本発明は、本発明のバイオプリントされた組織又は器官を培養する方法に関し、バイオプリントされた組織又は器官は、生理学的又は病理学的条件下で培養される。
【００９６】
[0096]  いくつかの実施形態では、少なくとも２つのタイプの細胞が異なる比率で共培養される。共培養における細胞比は、１：１、１：５、１：１０、１：２５、１：５０、１：１００、１：１５０、及びその間の任意の範囲から選択される。培養中の細胞タイプが２つを超える場合、比率は、１：１：１、１：１：５、１：１：１０、１：１：５０、１：１：１００、及びその間の任意の範囲から選択される。
【００９７】
[0097]  別の実施形態では、培養方法は、インビトロ培養、疾患モデリング、薬物スクリーニング、バイオマーカー発見、薬物開発のための組織モデル、物質試験及び生物活性化合物効力試験を目的としたものである。
【００９８】
[0098]  さらなる態様では、本発明は、本発明に従う培養方法により調製されるインビトロ培養物に関する。
【００９９】
[0099]  本発明は、組織の発達、疾患の進行、薬物スクリーニング及び開発、並びにバイオマーカーのための、本発明に従うインビトロ培養物の使用に関する。
【０１００】
[0100]  さらに別の態様では、本発明は、本発明に従う３Ｄバイオプリンティングのための方法によって調製された、バイオプリントされた足場に関する。
【０１０１】
[0101]  さらに別の態様では、本発明は、創傷治癒のための、本発明に従うバイオプリントされた足場の使用に関する。
【０１０２】
[0102]  さらなる態様では、本発明は、本発明のバイオプリントされた足場を再配置することを含む、脱細胞化組織を調製する方法に関する。
【０１０３】
[0103]  別の態様では、本発明は、ヒト細胞を用いた本発明のバイオプリントされた足場を再配置することによって産生される、脱細胞化されたバイオプリントされた組織に関する。
【０１０４】
[0104]  さらに別の態様では、本発明は、成長因子をさらに含む、本発明のバイオプリントされた組織、足場又は脱細胞化されたバイオプリントされた組織に関する。
【０１０５】
[0105]  さらに別の態様では、本発明は、本発明の成長因子を含む、バイオプリントされた組織、足場又は脱細胞化組織を、病変組織又は器官に移植することを含む、組織修復を促進する方法に関する。
【０１０６】
[0106]  別の態様では、本発明は、本発明のバイオプリントされた組織、器官又は足場を移植する方法に関し、バイオプリントされた足場及び／又は組織は、皮下若しくは網内に、又は組織パッチとして直接的に病変組織又は器官に異所的に移植されるなど、病変組織又は器官に移植される。
【０１０７】
[0107]  さらに別の態様では、本発明は、組織又は器官を修復する方法に関し、本発明のバイオプリントされた足場及び／又は組織は、創傷治癒を改善するための組織パッチとして移植される。
【０１０８】
[0108]  別の態様では、本発明は、組織又は器官の疾患を処置する方法に関連し、本発明のバイオプリントされた組織又は本発明の脱細胞化バイオプリントされた組織は、例えば、注射、移植、カプセル化又は体外適用などにより組織又は器官に適用される。
【０１０９】
[0109]  １つのさらなる態様では、本発明は、以下のステップを含む、疾患モデリングのための方法に関する。
【０１１０】
[0110]  ａ．本発明のバイオプリントされた足場を提供するステップ；
【０１１１】
[0111]  ｂ．機械的調査を実施するステップ；及び／又は
【０１１２】
[0112]  ｃ．足場又は組織に対する、化合物、薬物、生物学的因子、機器又は治療的介入の効果を決定するステップ。
【０１１３】
[0113]  さらに別の態様では、本発明は、以下のうちの１つ以上における使用のための、バイオプリントされた組織、足場又は脱細胞化バイオプリントされた組織に関する。
【０１１４】
[0114]  ａ．病変組織又は器官への移植；
【０１１５】
[0115]  ｂ．バイオプリントされた足場及び／又は組織が、皮下又は網内に、又は組織パッチとして直接的に病変組織又は器官に異所的に移植される、ヒト又は動物の体への移植；
【０１１６】
[0116]  ｃ．バイオプリントされた足場及び／又は組織が、創傷治癒を改善するために組織パッチとして移植される、組織又は器官の修復；及び／又は
【０１１７】
[0117]  ｄ．請求されるバイオプリントされた組織又は脱細胞化されたバイオプリントされた組織が、注射、移植、カプセル化、又は体外適用などにより、組織又は器官に適用される、組織又は器官の疾患の処置。
【０１１８】
図面の簡単な説明
[0118]  添付の図面は、本発明の実施形態の一定の態様を示しており、本発明を限定するために使用されるべきではない。書面による説明とともに、図面は本発明の一定の原理を説明するのに役立つ。
【図面の簡単な説明】
【０１１９】
【図１】[0119]３３℃から１５℃の範囲のGelXGの温度掃引を示すグラフであり、プロットされた値は、２つの反復の平均である。貯蔵弾性率（Ｇ’）及び損失弾性率（Ｇ’’）は左の第１軸に対応し、ｔａｎδは右の第２軸に対応する。
【図２】[0120]０．００２ｓ−１及び５００ｓ−１の間のせん断速度での、４つの異なる温度でのGelXGのフロースイープを示すグラフである。
【図３】[0121]２０℃でのＵＶ架橋GelXGの周波数掃引を示すグラフであり、貯蔵弾性率及び損失弾性率は左軸に対応し、複素粘度は右軸に対応する。
【図４】[0122]同一サンプルに対して本試験前に実施された、周波数掃引の線形領域における２０℃でのＵＶ架橋GelXGの振幅掃引を示すグラフである。
【図５】[0123]SilkInkの温度掃引を示すグラフである。
【図６】[0124]２５℃で測定されたSilkIInkのフロースイープを示すグラフである。
【図７】[0125]異なる温度で測定されたSilkInkのフロースイープを示すグラフである。
【図８】[0126]３７℃でのSilkInkバイオインク（架橋及び非架橋）の周波数掃引を示すグラフである。
【図９Ａ】[0127]Ｇ３バイオインク（キトサン−グルコマンナンバイオインク）でプリントされた単層格子構造を示す写真である。
【図９Ｂ】[0127]それらの速度を変化させて計算されたフィラメント幅を示す写真である。
【図１０Ａ】[0128]キトサン−グルコマンナンバイオインク多層構築物が安定であることを示す写真である。
【図１０Ｂ】[0128]キトサン−グルコマンナンバイオインク多層構築物が安定であることを示す写真である。
【図１１】[0129]キトサン−グルコマンナンバイオインクが強力なフィラメントを提供することを示す写真である。
【図１２Ａ】[0130]キトサン−グルコマンナンバイオインクのＧ３サンプルにつき、温度掃引を示すグラフである。
【図１２Ｂ】[0130]キトサン−グルコマンナンバイオインクの複数サンプルにつき、温度掃引を示すグラフである。
【図１３Ａ】[0131]２５℃でのキトサン−グルコマンナンバイオインクのフロースイープを示すグラフである。
【図１３Ｂ】[0131]３７℃でのキトサン−グルコマンナンバイオインクのフロースイープを示すグラフである。
【図１４Ａ】[0132]架橋後１５分（図１４Ａ）での異なるキトサン−グルコマンナンバイオインクの圧縮応力−ひずみ曲線を示すグラフである。
【図１４Ｂ】[0132]架橋後１６時間（図１４Ｂ）での異なるキトサン−グルコマンナンバイオインクの圧縮応力−ひずみ曲線を示すグラフである。
【図１５】[0133]キトサン及びキトサン−グルコマンナンバイオインクの機械的特性を示す表である。
【発明を実施するための形態】
【０１２０】
本発明の様々な実施形態の詳細な説明
[0134]  用語の定義及び請求の特徴
【０１２１】
[0135]  「バイオガム」とは、細菌或いは他の微生物、真菌、又は、植物などの生体が産生する多糖類を指し、微生物バイオガムの例は、キサンタンガム、ジェランガム、デュータンガム、ウェランガム、及びプルランガムを含む。
【０１２２】
[0136]  「キサンタンガム」とは、マンノース２個、グルコン酸１個、及びグルコース２個の単位からなる五糖単位からなる一次構造を有するヘテロ多糖類を指す。キサンタンは、０〜３の位置で１つおきのグルコース単位に結合したマンノース−グルクロン酸−マンノースからなる三糖側鎖を有するグルコース単位の主鎖からなる。
【０１２３】
[0137]  「ジェランガム」とは、グルコース２個、グルコン酸１個、及びラムノース２個の単位からなる四糖単位からなる一次構造を有するヘテロ多糖類を指す。主鎖構造は、グルコース−グルクロン酸−グルコース−ラムノースである。
【０１２４】
[0138]  「デュータンガム」とは、６つの糖からなる繰り返し単位からなる多糖を指す。主鎖は、ｄ−グルコース、ｄ−グルクロン酸、ｄ−グルコース、及びｌ−ラムノース、並びにｌ−ラムノース２個の側鎖で構成される。
【０１２５】
[0139]  「ウェランガム」とは、Ｌ−マンノース又はＬ−ラムノースの単枝を有する繰り返し四糖単位からなる。
【０１２６】
[0140]  「プルランガム」とは、α−（１，６）−結合マルトトリオース残基で構成される中性ポリマーを指し、これは次にα−（１，４）グリコシド結合によって互いに接続されたグルコース分子３個で構成される。
【０１２７】
[0141]  「植物性ガム」とは、植物から分離された多糖類バイオガムを指し、植物性ガムの例には、アカシアガム、タラガム、グルコマンナン、ペクチン、ローカストビーンガム、グアーガム、カラギーナン、及びトラガカントが含まれる。
【０１２８】
[0142]  「アカシアガム」とは、セネガリア（アカシア）・セネガル（Senegalia (Acacia) Senegal）及びバケリア（アカシア）・セヤル（Vachellia (Acacia) seyal）の木から得られるヘテロ多糖類を指す。このガムは、アラビノース及びガラクトースの単糖からからなるアラビノガラクタンを含み、アラビノガラクタンタンパク質として知られるものを形成するタンパク質と結合する。
【０１２９】
[0143]  「タラガム」とは、α−Ｄ−ガラクトピラノース単位と（１−６）結合によって結合された（１−４）−β−Ｄマンノピラノース単位の線状主鎖からなるタラ科のＴ．スピノス（T.spinos）から分離されたヘテロ多糖類を指す。
【０１３０】
[0144]  「グルコマンノン（Glucomannon）」とは、コンニャク植物の根から分離された少量の分岐を有する直鎖ポリマーを指す。成分糖は、β−１（１→４）結合Ｄ−マンノース及びＤ−グルコースを１．６：１の比率で有する。
【０１３１】
[0145]  「ペクチン」とは、陸生植物の一次細胞壁に見られるヘテロ多糖類を指す。これらには、ホモガラクツロナンがα−（１−４）結合Ｄ−ガラクツロン酸、ラムノガラクツロナンＩＩ（ＲＧ−ＩＩ）の線状鎖であり、複雑で高度に分岐した多糖類、アミド化ペクチン、高エステルペクチン、及び低エステルペクチンが含まれる。
【０１３２】
[0146]  「ローカストビーンガム」とは、グリコシド結合を介して結合したガラクトース及びマンノース単位から構成される高分子量の親水コロイド多糖類を指し、化学的にガラクトマンナンと記載され得る。ローカストビーンガムは、熱水又は冷水に分散可能であり、ｐＨ５．４から７．０の間でゾルを形成する。これは、少量のホウ酸ナトリウムを添加することでゲルに変換され得る。ローカストビーンガムは、Ｄ−マンノピラノース単位の直線骨格鎖とＤ−マンノピラノース単位を４個ごとにＤ−ガラクトピラノース単位分岐を平均１個有するＤ−ガラクトピラノースの側枝単位から構成される。
【０１３３】
[0147]  「グアーガム」とは、糖ガラクトース及びマンノースから構成されるエキソ多糖類を指す。主鎖は、β１，４−結合マンノース残基の線状鎖であり、ガラクトース残基はマンノース２個置きに１，６−結合しており、短い側枝を形成している。
【０１３４】
[0148]  「カラギーナン」は紅藻から分離された多糖類を指し、カラギーナンは、ガラクトース単位の繰り返し及び３，６アンヒドロガラクトース（３，６−ＡＧ）で構成される高分子量多糖類であり、硫酸塩及び非硫酸塩の両方がある。単位は、α−１，３及び１，４グリコシド結合を交互に結合している。カラギーナンは、カッパ、イオタ、及びラムダの３形態がある。カッパは、カリウムの存在下で硬いゲルを形成し、カッパフィカスアルバレジ（Kappaphycus alvarezii）から分離される。イオタは、カルシウムイオンの存在下で柔らかいゲルを形成し、ユーチュマ・デンティキュラタム（Eucheuma denticulatum）から分離される。ラムダはゲル化せず、純粋な増粘剤として使用される。
【０１３５】
[0149]  「トラガカント」は、Ａ．アドセンデンス（A.adscendens）、Ａ．グミファー（A.gummifer）、及びＡ．ブラキカリックス（A.brachycalyx）を含むアストラガルス（Astragalus）属の中東マメ科植物の複数種の乾燥樹液を指す。
【０１３６】
[0150]  「哺乳動物、植物、微生物、又は合成ハイドロゲル」とは、ハイドロゲルの特性を示す任意の生体適合性ポリマーネットワークを指す。ハイドロゲルは、親水性（例えば、水結合）特性を有するポリマーネットワークである。哺乳動物のハイドロゲルは、ヒト、ブタ、ウシを含む哺乳動物に見られる、様々な組織、器官、及び細胞由来のタンパク質又はポリマーからなる。植物ハイドロゲルは、樹木、藻類、昆布、海藻を含む、様々な植物に由来するタンパク質又はポリマーからなる。微生物ハイドロゲル（バイオガムとも呼ばれる）には、キサンタンガム、ジェランガム、デュータンガム、ウェランガム、及びプルランガムなどの細菌によって産生される多糖類が含まれる。合成ハイドロゲルには、ポリエチレン、ポリエチレン、ポリカプロラクトン、ポリ乳酸、ポリグリコール酸、及びそれらの誘導体に由来するポリマーが含まれる。
【０１３７】
[0151]  「バイオプリンティング」とは、３Ｄプリンティング及び３Ｄプリンティングのような技術を利用して、細胞、成長因子、及び生体材料を組み合わせ、自然組織の特性を最大限に模倣する生物医学部品を製作することを指す。一般的に、３Ｄバイオプリンティングは、バイオインクとして公知の材料を堆積させるために積層法を利用して、後に医学及び組織工学分野で使用される組織様構造を作製する。
【０１３８】
[0152]  本明細書で使用される場合、「生理学的条件」は、培養物又は細胞について正常な生活環境に対して典型的である条件（例えば、ｐＨ、浸透圧、温度、プリンティング／押し出し圧力）を含み、例えばヒト細胞については、約３７℃の温度（３５℃〜３９℃の区間など）、１ｋＰａから２００ｋＰａの区間（２５ｋＰａ未満など）のプリント圧力、５〜８の区間（約７など）のｐＨ、及び２７５から３００ｍＯｓｍ／ｋｇの区間（約２９５ｍＯｓｍ／ｋｇなど）の浸透圧、の条件を有する。
【０１３９】
[0153]  本明細書で使用される場合、「病理学的条件」は、培養物又は細胞の炎症性及び／又は発癌性条件の曝露を含み、例えば、疾患の再現を含む。
【０１４０】
[0154]  本明細書で使用される場合、「共培養」細胞は、少なくとも２つのタイプの細胞が一緒に培養されることを意味する。
【０１４１】
[0155]  本発明の文脈において、「バイオプリントされた足場」という用語は、細胞を含まない組成物でプリントされたバイオプリントされた構造又は組織を指す。一方、「バイオプリントされた組織」という用語は、細胞を含む組成物でプリントされたバイオプリントされた構造又は組織を指す。細胞は、自己、同種又は異種であり得る。細胞は、幹細胞（例えば、多能性、人工多能性、多分化能、分化全能性；間葉系、造血系、胚性、臍帯）、初代細胞（例えば、初代肝細胞、初代腎細胞）、又は不死化細胞であり得る。細胞は、例えば、肝臓、腎臓、心臓、肺、胃腸、筋肉、皮膚、骨、軟骨、血管新生組織、血管、管、耳、鼻、食道、気管、及び目などの組織からの細胞であり得るか、又はそれらを含むか、であり得るか又はそれらを含み得る。これらは、内皮細胞、ケラチノサイト、メラノサイト、ランゲルハンス細胞、及びメルケル細胞などの皮膚細胞、線維芽細胞、肥満細胞、形質細胞、マクロファージ、脂肪細胞、及び白血球などの結合組織細胞、骨芽細胞、破骨細胞、骨細胞、骨幹（骨形成性の）細胞などの骨組織細胞、軟骨細胞及び軟骨芽細胞などの軟骨細胞、平滑筋細胞、骨格筋細胞、心筋細胞などの筋細胞、タイプＩ（遅筋）、タイプＩＩａ及びタイプＩＩｂ（速筋）などの筋繊維を有する任意の細胞、多極ニューロン、双極ニューロン、単極ニューロン、感覚ニューロン、介在ニューロン、運動ニューロン、脳のニューロン（例えば、ゴルジ細胞、プルキンエ細胞、錐体細胞）などの神経細胞、オリゴデンドロサイト、アストロサイト、上衣細胞、シュワン細胞、ミクログリア、及び衛星細胞などのグリア細胞、肝細胞、胆管上皮細胞（胆管細胞）、星細胞、クッパー細胞、肝類洞内皮細胞などの肝細胞、糸球体壁細胞、糸球体上皮細胞、近位尿細管刷子縁細胞、ヘンレ係蹄細部細胞、太い上行脚細胞、腎遠位尿細管細胞、集合管主細胞、集合管介在細胞、及び間質腎細胞などの腎細胞、膵島細胞、α細胞、β細胞、δ細胞、ＰＰ細胞などの膵細胞、膵細胞、視床下部細胞、下垂体細胞、甲状腺細胞、副甲状腺細胞、副腎細胞、松果体細胞、卵巣細胞、及び精巣細胞などの内分泌腺細胞、汗腺細胞、唾液腺細胞、乳腺細胞、耳道腺細胞、涙腺細胞、皮脂腺細胞及び粘液腺細胞などの外分泌系細胞、又は扁平上皮細胞、立方細胞、単層、重層及び偽重層などの構造に配列された円柱細胞などの上皮細胞を含み得る。
【０１４２】
[0156]  次に、本発明の様々な例示的な実施形態を詳細に参照する。例示的な実施形態の以下の説明は、本発明を限定することを意図するものではないことを理解されたい。むしろ、以下の議論は、本発明の一定の態様及び特徴のより詳細な理解を読者に与えるために提供される。
【０１４３】
[0157]  組成物
【０１４４】
[0158]  第１の態様では、本発明は、用途に応じて細胞を伴い又は伴わず、補助成分を伴い又は伴わず、バイオガムベースの増粘剤、及び哺乳動物、植物、微生物又は合成由来の生体材料を含むバイオインク組成物に関する。
【０１４５】
[0159]  実施形態では、本発明のバイオインク組成物は、１つ以上のバイオガム増粘剤、１つ以上の哺乳動物、植物、微生物又は合成生体材料、及び１つ以上の補助成分を含んでもよい。
【０１４６】
[0160]  バイオガムは、原料（例えば、植物ベース（又は植物性）、真菌、又は微生物）に対して行われる当該技術分野で公知の異なる機械的、酵素的及び／又は化学的ステップに由来し得る。バイオインク組成物又は成分は、典型的には、無菌成分を使用して調製され、クリーンルーム条件で調製される。
【０１４７】
[0161]  実施形態では、バイオインク組成物は、ＨＥＰＥＳ（４−（２−ヒドロキシエチル）−１−ピペラジンエタンスルホン酸）、ＰＩＰＥＳ（ピペラジン−Ｎ，Ｎ’−ビス（２−エタンスルホン酸））、ＴＥＳ（２−［（２−ヒドロキシ−１，１−ビス（ヒドロキシメチル）エチル）アミノ］エタンスルホン酸、Ｎ−［トリス（ヒドロキシメチル）メチル］−２−アミノエタンスルホン酸）、及びＣＡＰＳ（Ｎ−シクロヘキシル−３−アミノプロパンスルホン酸）などの１つ以上の緩衝液を含み得る。バイオインク組成物はまた、蒸留水、生理食塩水、又はｐＨ緩衝生理食塩水などの１つ以上の溶媒を含み得る。組成物の浸透圧は、１つ以上の細胞タイプとの適合性を提供するように設計することができる。
【０１４８】
[0162]  いくつかの実施形態では、組成物又はその個々の成分の１つ以上は、溶媒又は緩衝剤による再構成に適した乾燥形態で提供される。
【０１４９】
[0163]  バイオプリンティングの方法
【０１５０】
[0164]  別の態様では、本発明は、本発明の様々な製品、用途及び方法での使用に適したバイオプリントされた組織又は足場を調製するための方法に関する。
【０１５１】
[0165]  一般に、ヒト組織（細胞あり）又は足場（細胞なし）の３Ｄバイオプリンティングの方法は、１つ以上のバイオガムベースのバイオインク（ヒト細胞をあり又はなし）及びヒト組織特異的細胞外マトリックス（ＥＣＭ）材料を組み合わせることを含み、３Ｄバイオプリンティングは生理学的条件下で行われる。
【０１５２】
[0166]  ３Ｄバイオプリントされた組織又は足場は、格子状、ドロップ状、肝臓などの肝小葉などの組織特異的形状の形態であってもよい。３Ｄバイオプリントされた組織、構築物又は足場は、直径及び／又は長さ又は幅が０．１ｍｍから５０ｃｍの区間にあるプリントされたサイズを有し得る。バイオプリンター装置は、CELLINK AB社の３ＤバイオプリンターのINKREDIBLE（商標）、INKREDIBLE+（商標）若しくはBIO X（商標）などの市販の任意のタイプ、又はモーター、プリントヘッド、プリント基板、プリント構造、カートリッジ、シリンジ、プラットフォーム、レーザー及び制御装置などの標準構成要素を備えた任意の従来のロボット型バイオプリンターのいずれであってもよい。
【０１５３】
[0167]  バイオプリンティング用キット
【０１５４】
[0168]  一実施形態では、バイオインク組成物は、１つ以上のカートリッジ、バイアル、又はシリンジに装填された組成物を含むキットで提供される。組成物は、キット中に乾燥形態で提供することができる。キットは、組成物を再構成するための別個の緩衝液又は溶媒を含み得るか、又は、組成物は、組成物と同一のカートリッジ、バイアル、又はシリンジに既に含有され、緩衝液又は溶媒で既に再構成されて提供されてもよい。
【０１５５】
[0169]  バイオプリントされた組織又は足場の調製方法は、生物学的条件下で実施することができ、プリントされた組織及び／又は細胞に応じて変化する可能性がある。典型的には、バイオプリンティング中の条件及びパラメーターは、以下の区間内で変化する。
【０１５６】
[0170]  温度：４℃から４０℃。
【０１５７】
[0171]  プリント圧力：１〜２００ｋＰａ。
【０１５８】
[0172]  また、塩化カルシウム溶液、ＵＶ又は３６５ｎｍ、４０５ｎｍ、４２５ｎｍ、及び４８０ｎｍなどの３００ｎｍから８００ｎｍの間の波長でのＵＶ又は光照射、又は熱インキュベーション下での生体材料成分の自己組織化などのバイオプリンティングプロセスの間又はその後に、外部架橋を使用してもよい。使用できる光開始剤には、リチウムフェニル−２，４，６−トリメチルベンゾイルホスフィネート又はＬＡＰが含まれる。他の光開始剤には、フリーラジカル光開始剤、カチオン性光開始剤、及びアニオン性光開始剤が含まれてもよい。光開始剤は、フリーラジカル、カチオン、又はアニオンを形成し、これらはその後反応し、重合又は架橋反応を触媒する。他の光開始剤の例には、ベンゾフェノン、ベンゾインエーテル、２−（ジメチルアミノ）エタノール（ＤＭＡＥ）、ヒドロキシアセトフェノン、２−ヒドロキシ−２−メチル−１−フェニルプロパン−−１オン及びヒドロキシル−−フェニル−ケトン、イルガキュア（Irgacure）（登録商標）２９５９、２−ヒドロキシ−４’−（２−ヒドロキシエトキシ）−２−メチルプロピルフェノン、（２−ヒドロキシ−１−［４−（２−ヒドロキシエトキシ）フェニル］−２−メチル−１−プロパノン；（２，２’−アゾビス［２−メチル−Ｎ−（２−ヒドロキシメチル）プロピオンアミド］；メタクリル酸２−イソシアノトエチル；ベンゾイルベンジルアミン；カンファーキノン；チオール−ノルボメン（チオール−エン）；リボフラビン；ルシリン−ＴＰＯ；ローズベンガル／フルフリル；エチルエオシン；メタクリル酸無水物；２，２−ジメトキシ−２−フェニルアセトフェノン；及びエオシンＹが含まれるが、これらに限定されるものではない。
【０１５９】
[0173]  バイオプリントされた組織又は器官
【０１６０】
[0174]  本発明の他の態様は、上記の方法によって産生されたバイオプリントされた組織を提供する。本明細書に記載されるように産生されたバイオプリントされた組織は、供給源組織サンプルの組織特異的細胞外マトリックスタンパク質組成を示す。
【０１６１】
[0175]  バイオプリントされた足場＋バイオプリントされた足場の使用
【０１６２】
[0176]  本発明の別の態様は、例えば、組織修復における使用のために、上記のように産生されたバイオプリントされたヒト足場又は組織を提供する。
【０１６３】
[0177]  細胞を伴う又は伴わない、及び／又は公知の成長因子を伴う又は伴わない、バイオプリントされた足場は、組織修復を促進するために、組織パッチなどの病変組織又は器官に埋め込むことができる。例えば、組織修復は、免疫調節に有利であるＥＣＭの能力に起因する創傷治癒によって促進され、それにより線維性疾患（例えば、肝線維症、腸線維症、瘻孔、クローン病、軟骨欠損など）における組織瘢痕を軽減する。
【０１６４】
[0178]  バイオプリントされた組織の培養＋インビトロ培養＋インビトロ培養の使用の方法
【０１６５】
[0179]  本発明の実施形態は、ヒト疾患モデリング、薬物試験、及びバイオマーカー発見における使用のために、上記のように産生されたバイオプリントされたヒトの足場又は組織を提供する。
【０１６６】
[0180]  バイオプリントされた組織は、薬物及び／又は細胞ベースの治療法をスクリーニングするために使用することができる。例えば、癌細胞を含むバイオプリントされた組織は、化学療法剤、免疫療法、及び／又はＣＡＲ−Ｔ、ＮＫ細胞に曝露される可能性がある。
【０１６７】
[0181]  移植の方法
【０１６８】
[0182]  本発明のさらに別の態様は、個体の組織又は器官の移植に使用するために、上記のように産生されたバイオプリントされたヒト足場又はバイオプリントされたヒト組織を提供する。
【０１６９】
[0183]  例えば、バイオプリントされたヒト足場又はバイオプリントされたヒト組織を個体に移植して、器官又は組織を置換してもよい。
【０１７０】
[0184]  組織及び器官の修復又は再生方法
【０１７１】
[0185]  本発明の別の態様は、個体の組織又は器官における疾患又は機能不全の処置に使用するために、上記のように産生されたバイオプリントされたヒト足場又はバイオプリントされたヒト組織を提供する。
【０１７２】
[0186]  例えば、バイオプリントされたヒト足場又はバイオプリントされたヒト組織は、完全に新しい器官を再生するため、又は損傷した器官の修復を改善するために個体に移植してもよく、又は体外から個体の器官機能を支持してもよい。
【０１７３】
[0187]  疾患を処置する方法
【０１７４】
[0188]  バイオプリントされた足場又は組織は、例えば、個体の組織の置換又は補充のための療法に有用であり得る。
【０１７５】
[0189]  疾患の処置方法は、上記のようにそれを必要とする個体に産生されたバイオプリントされたヒト足場又はバイオプリントされたヒト組織を移植することを含んでもよい。
【０１７６】
[0190]  移植されたバイオプリントされた足場又は組織は、個体の既存の組織を置換するか又は補完することができる。
【０１７７】
[0191]  バイオプリントされた足場又は組織は、肝臓疾患、代謝性疾患、糖尿病、心臓疾患、腎臓疾患、肺疾患、皮膚欠損、筋肉欠損、骨欠損、骨及び軟部組織肉腫、肺疾患、血管修復、腸疾患、瘻孔、軟骨欠損、網膜欠損、膀胱疾患、前立腺疾患、組織線維症（例えば、肝臓、腎臓、腸、肺、皮膚）、肝細胞癌などの任意の組織の癌、肝臓、結腸又は膵臓などの任意の組織の転移、結腸癌、肺癌、膵臓癌、及び本出願に開示された任意の他の組織の癌から選択されるいずれかの疾患の処置に使用してもよく、バイオプリントされた組織、器官又は足場を使用することを含むが、これらに限定されるものではない。
【０１７８】
[0192]  疾患モデリングの方法
【０１７９】
[0193]  バイオプリントされた組織又はバイオプリントされた足場は、疾患モデリングに有用であり得る。上記のように、適切なＥＣＭ源は、正常組織サンプル又は病理組織サンプル由来であってもよい。
【０１８０】
[0194]  疾患モデリングの方法は、以下を含み得る。
【０１８１】
[0195]  上記のように産生されたバイオプリントされた組織又は足場を提供すること、任意選択により、脱細胞化されたバイオプリントされた組織を産生するため細胞で組織又は足場をバイオプリンティングすること、及びバイオプリントされた足場若しくは組織又はその中にある細胞に対する化合物、薬物、生物学的薬剤、機器又は治療的介入の効果を決定すること。
【０１８２】
[0196]  本明細書に記載の方法は、組織線維症、組織癌及び転移、組織薬物毒性、移植後免疫応答、及び自己免疫疾患などの組織疾患又は組織に影響を与える疾患のモデリングに有用であり得る。
【０１８３】
[0197]  診断方法
【０１８４】
[0198]  バイオプリントされた足場及び組織は、疾患の診断に有用であり得る。適切なバイオプリントされた足場及び組織は、組織又は器官に疾患を有することが疑われる個体からの組織に由来し得る。
【０１８５】
[0199]  ヒト個体の疾患を診断する方法は、上記のように産生された、バイオプリントされた足場又は組織を個体から提供すること；及びサンプル中の１つ以上の足場のタンパク質の存在及び量を決定することを含み得る。
【０１８６】
[0200]  サンプル中の足場タンパク質の存在及び量は、個体の組織又は器官における疾患の存在を示し得る。
【０１８７】
[0201]  その他の適用
【０１８８】
[0202]  バイオプリントされた足場及び組織は、プロテオミクス、バイオマーカー発見、及び診断への適用にも有用であり得る。例えば、バイオプリントされた足場及び組織の成分、構造又は形態に対するプロテアーゼの効果は、バイオマーカーの同定に有用であり得る。
【実施例】
【０１８９】
[0203]  次に、本発明を以下の非限定的な実施例によって説明する。
【０１９０】
[0204]  実施例：GelXG、SilkInk、及びキトサン−グルコマンナンバイオインク
【０１９１】
[0205]  実施例１〜３は、本発明のバイオインク組成物（GelXG）のレオロジーデータを提供する。バイオインク組成物GelXGは、緩衝液として、５％ＧｅｌＭＡ（ゼラチンメタクリロイル）＋１．５％キサンタンガム＋ＬＡＰ０．２５％（リチウムフェニル−２，４，６−トリメチルベンゾイルホスフィネート）＋２．３％マンニトール＋１０  ｍＭ  ＨＥＰＥＳ（４−（２−ヒドロキシエチル）−１−ピペラジンエタンスルホン酸）を含む。実施例４は、本発明の別のバイオインク組成物（SilkInk）のレオロジーデータを提供する。バイオインク組成物SilkInkは、１５％ｗ／ｖシルクフィブロイン＋１％ｗ／ｖアルギン酸塩（例えば、アルギン酸ナトリウム）＋１０％ｗ／ｖ増粘剤としてのキサンタンガムを含む。実施例５は、本発明の別のバイオインク組成物（キトサン−グルコマンナンバイオインク）のレオロジーデータを提供し、このバイオインク組成物は、３．１８％ｗ／ｖのキトサン、１．８１８％ｗ／ｖのグリセロールリン酸二ナトリウム塩（ＧＰ）、及びグルコマンナン（ＧＭ）０．９０９％ｗ／ｖの量を含む。これらの実施例は単に例示的なものであり、本発明の特定の特徴を限定するものとして解釈されるべきではない。
【０１９２】
[0206]  実施例１：粘弾性特性の温度依存性（GelXG）
【０１９３】
[0207]  試験は、２０ｍｍのプレート−プレート形状（Discovery Hybrid Rheometer2、TA instruments、英国）を使用して、３３℃で開始し、１５℃で終了するように実施した。試験は、１０ｒａｄ／ｓの一定の角周波数で実施される。貯蔵弾性率Ｇ’、損失弾性率Ｇ’’及びｔａｎδの２つの反復からの平均値が図１に提示される。
【０１９４】
[0208]  実施例２：粘度分析（GelXG）
【０１９５】
[0209]  試験は、２０ｍｍのプレート−プレート形状（Discovery Hybrid Rheometer2、TA instruments、英国）を使用して実施した。フロースイープを、せん断速度０．００２ｓ−１から５００ｓ１で、４つの温度：２０℃、２６℃、３０℃及び３７℃で実施した。フロースイープを図２で比較する。
【０１９６】
[0210]  実施例３：架橋サンプルの特性（GelXG）
【０１９７】
[0211]  試験は、８ｍｍの鋸状のプレート−プレート形状（Discovery Hybrid Rheometer2、TA instruments、英国）を使用して実施した。０．１６Ｈｚ及び６．３Ｈｚの間で周波数掃引を実施し、貯蔵弾性率、損失弾性率及び複素粘度をプロットした。その後、貯蔵弾性率の線形領域からの周波数での振幅掃引を同じサンプルで実施した。全ての試験は、２０℃で、２０秒間ＵＶ（４０５ｎｍ）で架橋された３Ｄプリントされたサンプル（直径＝８ｍｍ、高さ＝２ｍｍ）で実施した。図３は、ＵＶ架橋GelXGの周波数掃引の結果を示し、図４は、同じGelXGサンプルの振幅掃引の結果を示す。
【０１９８】
[0212]  実施例４（SilkInk）
【０１９９】
[0213]  調製：第１の溶液（３０％ｗ／ｖシルクフィブロイン（ＳＦ）溶液）及び第２の溶液（アルギン酸塩（例えば、アルギン酸ナトリウム）キサンタンガム（ＸＧ）ブレンド）を、ルアーロックアダプターを使用して、シリンジ間で１：１の比率で、最大１０回前後に動かして、成分の最終濃度（１５％ｗ／ｖシルクフィブロイン＋１％ｗ／ｖアルギン酸塩（アルギン酸ナトリウム）＋１０％ｗ／ｖキサンタンガム）を得た。合計３つのバッチを調製した。第１のバッチは、混合後、明らかにシルクの自己組織化をいくらか有していたが、他の２つは、この影響を最小限とするため、さらに穏やかに混合された。
【０２００】
[0214]  図５は、SilkInkサンプルの温度掃引を示すグラフである。SilkInkバイオインクは温度感受性ではなく、１５〜４０℃の範囲を通してほぼ同一の性能を示す（３０℃を超えるとＧ’がわずかに増加するが、これはシルクタンパク質集合体が原因であり得る）。SilkInkバイオインクは、Ｇ’が常にＧ”よりも高いため、明確なゲル化点を有しない。
【０２０１】
[0215]  図６及び７は、広いせん断速度範囲でのバイオインクの非常に安定したせん断減粘挙動（図６）、及び異なる温度でのバイオインクの非常に類似したせん断減粘挙動を示すフロースイープであり、これにより、SilkInkが温度非感受性のバイオインクであることが確認される（図７）。
【０２０２】
[0216]  図８は、SilkInkサンプル（架橋及び非架橋）の周波数掃引を示すグラフである。架橋SilkInkの場合、１Ｈｚでの貯蔵弾性率は２０ｋＰａを超え、これは、構築物を堅牢にするのに十分に高い。非架橋SilkInkの場合、貯蔵弾性率は１ｋＰａより高いものの、より低くなり、非架橋SilkInkは架橋なしであっても安定した状態を維持するはずであるが、取り扱いはより困難になる可能性がある。非架橋SilkInkの場合、発振周波数が高くなると、貯蔵弾性率は増加し、これは、押出後の連続的なシルクの自己組織化を示唆する。
【０２０３】
[0217]  実施例５（キトサン−グルコマンナンバイオインク）
【０２０４】
[0218]  図９Ａ及び９Ｂは、Ｇ３バイオインクでプリントされた単層格子構造（図９Ａ）、及び異なる速度で計算されたそれらのフィラメント幅（図９Ｂ）を示す。キトサン−グルコマンナンバイオインクは、目詰まりがなく、滑らかなラインであり、１層の良好なプリント適正を示すが、グルコマンナンが高濃度になると、目詰まり及びフィラメント破損をもたらす。図１０Ａ及び１０Ｂは、キトサン−グルコマンナンバイオインク多層構築物が安定（例えば、滑らかなライン）であることを示す写真である。図１１は、キトサン−グルコマンナンバイオインクが強力なフィラメント（７ｍｍギャップでも崩壊の兆候なし）を提供することを示す。
【０２０５】
[0219]  図１２Ａ及び１２Ｂは、架橋剤（この場合ではトリポリリン酸ナトリウム（ＳＴＰＰ））と混合後、キトサンバイオインクが完全に温度非依存性であることを示す、温度掃引である（図１２Ａ）。Ｇ３の場合、貯蔵弾性率は、室温で約０．６ｋＰａである（図１２Ｂ）。グルコマンナンの添加は、バイオインクをより硬くするために重要である（Ｇ３対Ｇ３Ｃ）。Ｇ４〜６は、Ｇ３よりも多くのグルコマンナンを含有し、したがって、Ｇ３よりも高い貯蔵弾性率を有する。
【０２０６】
[0220]  図１３Ａ及び図１３Ｂは、０．２ｓ−１のせん断速度を超える全てのサンプルについて、キトサンバイオインクが良好なせん断減粘挙動を示したことを示すフロースイープである（図１３Ａ）。粘度は、キトサン／ＧＰ比（Ｇ１、Ｇ２、及びＧ３Ｃ）に比例するが、グルコマンナンの添加によりこの関係は消失する（グルコマンナンが粘度を決定する）。全てのグルコマンナン含有バイオインクは、３７℃でも優れたせん断減粘挙動を示す（図１３Ｂ）（２５℃とほぼ同一、挿入画像）。
【０２０７】
[0221]  図１４Ａ及び１４Ｂは、架橋後１５分（図１４Ａ）及び１６時間（図１４Ｂ）の、異なるキトサンベースの３Ｄプリント構築物の圧縮応力−ひずみ曲線を示すグラフである。１００ＮロードセルＵＴＳ（Instron 5565A、英国）を、４０％ひずみに達するまで、圧縮速度１％／ｓで使用した。円柱状サンプル（ｄ＝８ｍｍ、ｈ＝２ｍｍ）をゲルキャスター中で調製し、弾性係数及び靭性を計算した（値は図１５の表に示す）。
【０２０８】
[0222]  本発明は、様々な特徴を有する特定の実施形態を参照して説明されている。上記で提供された開示に照らし、本発明の範囲又は精神から逸脱することなく、本発明の実施において様々な修正及び変更を行うことができることは、当業者には明らかであろう。当業者は、開示された特徴が、所与の出願又は設計の要件及び明細書に基づいて、単独で、任意の組み合わせで、又は省略されて使用され得ることを認識するであろう。実施形態が一定の特徴を「含む」ことを指す場合、実施形態は、代替的に、任意の１つ以上の特徴「からなる」又は「から本質的になる」ことができることを理解されたい。本発明の他の実施形態は、本発明の明細書及び実施を考慮することにより、当業者には明らかであろう。
【０２０９】
[0223]  本明細書において値の範囲が提供される場合、その範囲の上限と下限の間の各値も具体的に開示されることに特に留意されたい。これらのより小さい範囲の上限及び下限は、独立してその範囲に含まれてもよく、又はその範囲から除外されてもよい。単数形「ａ」、「ａｎ」、及び「ｔｈｅ」には、文脈で明確に指示されていない限り、複数の指示対象が含まれる。明細書及び実施例は、本質的に例示的なものであると見なされ、本発明の本質から逸脱しない変更は、本発明の範囲内に含まれることが意図されている。さらに、この開示で引用された全ての参考文献は、それぞれ個別にその全体が参照により本明細書に組み込まれ、そのようにして本発明の授権する開示を補完する効果的な方法を提供するとともに、当業者のレベルの詳細を説明する背景を提供することを意図している。
【０２１０】
（要約）
ヒト組織及び足場の３Ｄバイオプリンティングにおける使用のための、細胞を伴い又は伴わず、ハイドロゲル及び微生物産生、真菌産生、又は植物産生の多糖類などの生体材料（哺乳動物、植物ベース、合成由来、又は微生物由来）を含む、バイオインク組成物が記載される。バイオインク組成物は、優れたプリント適性及び改善された細胞機能、生存能力並びに生着性を有する。さらに、バイオインク組成物は、補助タンパク質、及び細胞外マトリックス成分、ラミニン、超親和性成長因子及びモルフォゲンを含む成長因子などの他の分子の添加により補完することができる。バイオインク組成物は、細胞適合性である３Ｄバイオプリンティングパラメーター（例えば、温度、プリント圧力、ノズルサイズ、バイオインクゲル化プロセス）に関する生理学的条件下で使用することができる。哺乳動物、植物、微生物又は合成的に誘導されたハイドロゲルとのバイオガムベース生体材料の組み合わせは、バイオガムを含有しないバイオインクでプリントされた組織と比較して、プリント適正、細胞機能及び生存能力の改善を示した。
【図１】
2021519060.tif 000003
【図２】
2021519060.tif 000004
【図３】
2021519060.tif 000005
【図４】
2021519060.tif 000006
【図５】
2021519060.tif 000007
【図６】
2021519060.tif 000008
【図７】
2021519060.tif 000009
【図８】
2021519060.tif 000010
【図９Ａ】
2021519060.tif 000011
【図９Ｂ】
2021519060.tif 000012
【図１０Ａ】
2021519060.tif 000013
【図１０Ｂ】
2021519060.tif 000014
【図１１】
2021519060.tif 000015
【図１２Ａ】
2021519060.tif 000016
【図１２Ｂ】
2021519060.tif 000017
【図１３Ａ】
2021519060.tif 000018
【図１３Ｂ】
2021519060.tif 000019
【図１４Ａ】
2021519060.tif 000020
【図１４Ｂ】
2021519060.tif 000021
【図１５】
2021519060.tif 000022
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
ａ．１つ以上の微生物、真菌、若しくは植物ベースの、又はそれらにより産生された、バイオガムと、哺乳動物、植物、微生物、又は合成的に誘導されたハイドロゲルに由来する、１つ以上の生体材料と、を含む組成物を、前記１つ以上のバイオガム及び前記１つ以上の生体材料を、ヒト又は哺乳動物細胞と組み合わせる態様で、又は少なくとも１つの足場を形成する態様で、バイオプリンティングすることを含む、ヒト又は哺乳動物組織の３Ｄバイオプリンティング方法によって調製された、バイオプリントされた組織又は足場の個体由来のサンプルを提供することと、
ｂ．前記サンプル中の１つ以上の足場又は組織のタンパク質の存在及び量を決定することと、
を含み、
前記サンプル中の前記１つ以上の足場又は組織のタンパク質の存在及び量が、前記個体の前記組織又は器官における疾患の存在を示し、且つ処置への応答を反映することができる、
ヒト個体の疾患を診断することを補助するための方法。
【請求項２】
ａ．前記３Ｄバイオプリンティング中の温度が４℃から４０℃の範囲である；及び／又は
ｂ．前記３Ｄバイオプリンティング中のプリント圧力が１から２００ｋＰａの範囲である、
請求項１に記載の方法。
【請求項３】
１つ以上の微生物、真菌、若しくは植物ベースの、又はそれらにより産生された、バイオガムと、哺乳動物、植物、微生物、又は合成的に誘導されたハイドロゲルに由来する、１つ以上の生体材料と、を含む組成物をバイオプリンティングすることによって、バイオプリントされた組織又は器官を調製することと、
生理学的又は病理学的条件下で前記バイオプリントされた組織又は器官を培養し、インビトロ培養物を調製することと、
前記インビトロ培養物で、組織の発達、疾患の進行、薬物スクリーニング及び開発、並びにバイオマーカーを実施することと、
を含み、
前記バイオプリントされた組織又は器官が、１つ以上の前記微生物、真菌、若しくは植物ベースの、又はそれらにより産生されたバイオガムと、１つ以上の前記生体材料とを、ヒト又は哺乳動物細胞と組み合わせる態様でバイオプリントされる、
方法。
【請求項４】
前記実施することが、肝臓疾患、代謝性疾患、糖尿病、心臓病、腎臓疾患、皮膚欠損、筋肉欠損、骨欠損、骨及び軟部組織肉腫、肺疾患、血管修復、腸疾患、瘻孔、軟骨欠損、網膜欠損、膀胱疾患、前立腺疾患、組織線維症、又は癌の治療用途を含む、請求項３に記載の方法。
【請求項５】
前記実施することが、肝臓疾患、代謝性疾患、糖尿病、心臓病、腎臓疾患、皮膚欠損、筋肉欠損、骨欠損、骨及び軟部組織肉腫、肺疾患、血管修復、腸疾患、瘻孔、軟骨欠損、網膜欠損、膀胱疾患、前立腺疾患、組織線維症、又は癌の処置を含む、請求項３に記載の方法。
【請求項６】
前記培養することが、少なくとも２つのタイプの細胞を、１：１、１：５、１：１０、１：２５、１：５０、１：１００、１：１５０、及びその間の任意の範囲から選択される異なる比率で共培養することを含み、培養中の細胞タイプが２つを超える場合、前記比率が、１：１：１、１：１：５、１：１：１０、１：１：５０、１：１：１００、及びその間の任意の範囲から選択される、請求項３に記載の方法。
【請求項７】
前記バイオプリントされた組織又は器官が、インビトロ培養、疾患モデリング、薬物スクリーニング、バイオマーカー発見、薬物開発のための組織モデル、物質試験及び生物活性化合物効力試験を含む１つ以上の適用が可能である、請求項３に記載の方法。
【請求項８】
１つ以上の前記バイオガムが、キサンタンガム、ジェランガム、デュータンガム、ウェランガム、又はプルランガム、又はそれらの組み合わせを含む微生物ガムである、請求項１に記載の方法。
【請求項９】
１つ以上の前記バイオガムが、アカシアガム、タラガム、グルコマンナン、ペクチン、ローカストビーンガム、グアーガム、カラギーナン、或いはトラガカント、又はそれらの組み合わせを含む植物性ガムである、請求項１に記載の方法。
【請求項１０】
前記組成物が、５：９５から９５：５の範囲にある、１つ以上の前記生体材料に対する１つ以上の前記バイオガムの比率を有する、請求項１に記載の方法。
【請求項１１】
前記組成物の１つ以上の前記生体材料が、架橋可能な、及び／又は前記組成物のレオロジー特性に寄与する、親水コロイド、増粘剤、又はゲル化剤の少なくとも１つを含む、請求項１に記載の方法。
【請求項１２】
前記組成物が、架橋可能な、及び／又は前記組成物のレオロジー特性に寄与する、１つ以上の追加のバイオポリマーを含む、請求項１に記載の方法。
【請求項１３】
前記１つ以上の追加のバイオポリマーが、１つ以上のアルギン酸塩、ヒアルロン酸及びその誘導体、アガロース及びその誘導体、キトサン、フィブリン、ジェランガム、シルク及びその誘導体、ナノフィブリル化セルロース、ミクロフィブリル化セルロース、結晶ナノセルロース、細菌ナノセルロース、カラギーナン、エラスチン、コラーゲン及びその誘導体、ゼラチン及びその誘導体、又はそれらの任意の組み合わせを含む、請求項１２に記載の方法。
【請求項１４】
前記ヒト又は哺乳動物細胞が、ヒト細胞、ブタ細胞、又はウシ細胞の１つ以上から選択される、請求項１に記載の方法。
【請求項１５】
前記組成物が、５：９５から９５：５の範囲にある、１つ以上の前記生体材料に対する１つ以上の前記バイオガムの比率を有する、請求項３に記載の方法。
【請求項１６】
前記組成物の１つ以上の前記生体材料が、架橋可能な、及び／又は前記組成物のレオロジー特性に寄与する、親水コロイド、増粘剤、又はゲル化剤の少なくとも１つを含む、請求項３に記載の方法。
【請求項１７】
前記組成物が、架橋可能な、及び／又は前記組成物のレオロジー特性に寄与する、１つ以上の追加のバイオポリマーを含む、請求項３に記載の方法。
【請求項１８】
前記１つ以上の追加のバイオポリマーが、１つ以上のアルギン酸塩、ヒアルロン酸及びその誘導体、アガロース及びその誘導体、キトサン、フィブリン、ジェランガム、シルク及びその誘導体、ナノフィブリル化セルロース、ミクロフィブリル化セルロース、結晶ナノセルロース、細菌ナノセルロース、カラギーナン、エラスチン、コラーゲン及びその誘導体、ゼラチン及びその誘導体、又はそれらの任意の組み合わせを含む、請求項１７に記載の方法。
【請求項１９】
前記ヒト又は哺乳動物細胞が、ヒト細胞、ブタ細胞、又はウシ細胞の１つ以上から選択される、請求項３に記載の方法。
【国際調査報告】
2021519060.tif 000023